(57)【要約】【課題】  本発明は、布帛の柔軟性を向上させ、肌へのソフト感に優れ、かつ、肌に保湿効果を付与する柔肌に優しい繊維構造物を提供せんとするものである。【解決手段】  本発明の繊維構造物は、繊維表面に親油性保湿剤および無機系多孔質物質が付着していることを特徴とするものである。【選択図】  なし【特許請求の範囲】
【請求項１】
繊維表面に親油性保湿剤および無機系多孔質物質が付着していることを特徴とする繊維構造物。
【請求項２】
該親油性保湿剤が、スクワラン、コメヌカ油、月見草油から選ばれた少なくとも１種である請求項１に記載の繊維構造物。
【請求項３】
該無機系多孔質物質が、粘土鉱物であることを特徴とする請求項１または２に記載の繊維構造物。
【請求項４】
該粘土鉱物がベントナイトであることを特徴とする請求項３に記載の繊維構造物。
【請求項５】
該親油性保湿剤および無機系多孔質物質が、バインダーによって、繊維表面に付着してなるものである請求項１〜４のいずれかに記載の繊維構造物。
【請求項６】
該繊維構造物が、単糸繊度が１デシテックス以下のポリエステル系合成繊維を少なくとも１重量％含む請求項１〜５のいずれかに記載の繊維構造物。
【発明の詳細な説明】
【技術分野】
【０００１】
本発明は、肌の乾燥を抑制すると共に肌へのソフト感に優れた洗濯耐久性に優れた肌に優しい繊維構造物に関するものである。
【背景技術】
【０００２】
従来、衣料素材、特に合成繊維衣料の改善策としてウォッシュアンドウェア性、各種機能性付与、さらにはそれの耐久性向上、物理特性の改良や風合い、触感、外観の改良などが主として行われていた。例えば、低温、低湿時の肌荒れを防止する目的で保湿剤をバインダーを用いて布帛に付着した衣料（特許文献１参照）が提案されている。
【特許文献１】特開平２−３００３０１号公報
【発明の開示】
【発明が解決しようとする課題】
【０００３】
しかしながら、これら従来の技術では、スキンケアに関する提案は少なく、またあっても肌荒れ防止を目的としたもののみであり、布帛の柔軟性向上については考慮されておらず、スキンケア布帛としては十分とは言えないものであった。  本発明は、かかる従来技術の背景に鑑み、布帛の柔軟性を向上させ、肌へのソフト感に優れ、かつ、肌に保湿効果を付与する柔肌に優しい繊維構造物を提供せんとするものである。
【課題を解決するための手段】
【０００４】
本発明は、かかる課題を解決するために、次のような手段を採用するものである。すなわち、本発明の繊維構造物は、繊維表面に親油性保湿剤および無機系多孔質物質が付着していることを特徴とするものである。
【発明の効果】
【０００５】
本発明によれば、布帛に付与された保湿成分で、布帛自体の柔軟性を向上させると共に、肌へのソフト感に優れ、さらに肌の乾燥を抑制することができる肌に優しい繊維構造物を提供することができる。
【発明を実施するための最良の形態】
【０００６】
本発明は、前記課題、つまり布帛の柔軟性を向上させ、肌へのソフト感に優れ、かつ、肌に保湿効果を付与する柔肌に優しい繊維構造物について、鋭意検討し、繊維表面に、特定な機能性薬剤の組合せ、つまり親油性保湿剤と無機系多孔質物質とを同時に付着させてみたところ、意外にもかかる課題を一挙に解決することを究明したものである。
【０００７】
本発明の繊維構造物は、その繊維表面に、親油性保湿剤と無機系多孔質物質とを付着させたものであるところに特徴を有する。
【０００８】
かかる親油性保湿剤は、肌に近接して存在させることによって、乾燥などによって奪われやすくなった皮膚の角質水分率を低下させないものをいうが、具体的には、天然の油性成分であるスクワラン、コメヌカ油および月見草油から選ばれた少なくとも１種が好ましく使用される。この他にも、ミツロウ、ラノリン、馬油およびパーセリン油、ラベンダーやオレンジなどの植物油、グリセリン、プロペトなどが知られており、これらを使用することも可能である。かかる親油性保湿剤が繊維表面から徐々に肌側に移行することにより、肌から蒸発する水分を押さえ、肌の乾燥を抑制する効果を奏するものである。
【０００９】
次に、本発明でいう無機系多孔質物質とは、いわゆる多孔質性を有する無機化合物であって、好ましくは粘土鉱物であり、中でもベントナイトが好ましく使用される。かかるベントナイトは、油等の有機化合物を吸着固定する特徴を有するとともに、油を乳化する働きも有する。
【００１０】
かかる親油性保湿剤を繊維に付着させる手段としては、該親油性保湿剤を、一旦、乳化分散して構成された処理液に、布帛を含浸する方法が好ましく採用されるが、後述するように、この際、無機系多孔質物質、特にベントナイトを使用すると、乳化安定性が向上するので、それだけ界面活性剤の量を減らすこともできるため、更に肌に優しい繊維構造物を得ることができるものである。
【００１１】
また、かかる親油性保湿剤単独を、繊維に付着させただけでは洗濯耐久性が十分ではないが、この親油性保湿剤を乳化する際、無機系多孔質物質を併用すると、その多孔質部分に、該親油性保湿剤が取り込まれることとなるので、加工後においては、かかる多孔質部分から徐々に親油性保湿剤が染み出てくるため、保湿効果の耐久性が向上するものである。
【００１２】
かかる無機系多孔質物質、特にベントナイトの平均粒径は１０μｍ以下が好まし特に好ましくは２μｍ以下の粒径を有するものが好ましい。１０μｍ以下であると親油成分の乳化安定性が向上するものであると同時に繊維束の間や織物や編物の糸糸間に入り込みやすく、物理構造的にベントナイト自体の耐久性が向上するものである。また、繊維布帛を構成する糸糸間の滑りが向上し非常に柔軟な布帛が得られる。このことが肌への布帛の柔軟な接触性を向上させるものである。１０μｍより粒径が大きいと布帛の柔軟性がかえって阻害されると同時に肌触りも悪くなるものである。
【００１３】
本発明で用いる親油性保湿剤および無機系多孔質物質を繊維構造物に付与して付着させる方法としては、かかる保湿剤および無機系多孔質物質を含有する水系処理液をそのまま付与するか、もしくは、バインダーを介して繊維構造物を構成する繊維表面に付着させる手段を採用するのが好ましい。
【００１４】
かかるバインダーとしては、アクリル酸エステル系樹脂、ポリウレタン系樹脂、メラミン系樹脂、ポリエーテルエステルブロックコポリマ、ポリアミド系樹脂、シリコーン系樹脂などを用いることができる。これらの中でも、シリコーン系樹脂は、洗濯耐久性および繊維構造物の柔軟性を向上させる上で好ましく、かかるシリコーン系樹脂の中でも、摂氏８０度以下の低温でも造膜性に優れたシリコーン系樹脂、たとえば、ヒドロキシオルガノポリシロキサンにアルコキシシランをカップリング剤として添加したものなどは特に好ましく使用される。
【００１５】
本発明において、親油性保湿剤および無機系多孔質物質の繊維構造物に対する付着量は、繊維構造物の全重量に対して０．０１重量％以上１０重量％以下であることが好ましい。かかる付着量が０．０１重量％未満であると、十分な肌荒れ防止性能が得られにくい。また、繊維構造物の染色堅牢度を維持するためには、１０重量％以下であることが好ましい。
【００１６】
かかる親油性保湿剤と無機系多孔質物質は、重量比２：１〜３：２の割合が好ましくベントナイトの比率が高くなると親油性保湿剤と混合した際に粘度が高くなりすぎて繊維構造物に付着させることが難しく、またベントナイトの比率が低いとベントナイトが示す柔軟効果が発揮されないものである。
【００１７】
また、本発明の特徴である高いレベルの肌荒れ防止性能と耐久性を持ち、ソフトな風合いを保ち、肌への刺激を軽減するために、バインダー使用した場合の繊維構造物に対するバインダーの付着量は、繊維構造物の全重量に対して、０．５重量％から１０重量％、より好ましくは１重量％から８重量％の範囲で付着させるのがよい。すなわち、かかるバインダーの付着量が０．５重量％未満であると、親油性保湿剤および無機系多孔質物質の保持が十分でなくなり、本発明の特徴である肌荒れ防止性能と耐久性を得られにくい。また、１０重量％を越えると、繊維構造物の風合いが硬くなり、着用時に肌への刺激が強くなる傾向がある。
【００１８】
次に本発明の繊維構造物を製造する方法について、一例を挙げて説明する。
【００１９】
まず、親油性保湿剤および無機系多孔質物を、必要に応じて界面活性剤を併用して、バインダー水分散液の中に混合して分散させて処理液を調整する。繊維構造物を該処理液中に浸漬し、余分な液をマングルまたは遠心脱水機などの手段で除去した後、摂氏１８０度以下で乾燥するのが好ましく、より好ましくは摂氏５０度から摂氏８０度で乾燥し、必要に応じて常法により乾熱または湿熱セットを行うのが好ましい。
【００２０】
該処理液によって、該繊維構造物に付着した親油性保湿剤および無機系多孔質物は、該バインダー樹脂被膜で覆われたものもあれば、付着部分のみに該バインダー樹脂が付着しているものもあり、いずれの状態でも本発明の効果は達成される。耐久性の面からは、バインダー薄膜で被覆されて付着している状態が好ましいが、親油性保湿剤および無機系多孔質物の薬剤効果の面からは、該被膜を極めて薄くすることが好ましい。耐久性と薬剤効果の面から、バインダーの固形分が無機多孔質物質の１／５（重量比）以下であることが好ましい。１／５より多いと無機多孔質物質のがバインダーに被覆され効果が十分に発揮できない。
【００２１】
さらに、本発明の繊維構造物は、単糸繊度が１デシテックス以下のポリエステル系合成繊維を少なくとも１０重量％以上含むものであることが好ましい。これにより、ソフトな風合いが得られ、該繊維構造物が肌に接触したときの刺激が軽減されることによって、より高い肌荒れ防止性能を得ることができる。
【００２２】
本発明で用いられる繊維材料としては、ポリエチレンテレフタレートやポリトリメチレンテレフタレートやポリブチレンテレフタレートなどのポリエステル系繊維、ポリエステルに第３成分を共重合したポリエステル系繊維、ナイロン６やナイロン６６などのポリアミド系繊維、ポリアミドに第３成分を共重合したポリアミド系繊維、ポリアクリロニトリルを主成分とするアクリル系繊維、ポリエチレン、ポリプロピレンなどのポリオレフィン系繊維、ポリ塩化ビニル系繊維、セルロース系繊維、たんぱく質系繊維などが挙げられ、これらの混用繊維からなるものを用いることができる。
【００２３】
本発明における繊維構造物は上記繊維材料から構成され、形態としては、スパン糸やフィラメント等の糸条物、該糸条物よりなる織編物および不織布から選ばれた少なくとも１種からなる布帛が好ましく使用される。また、衣服の中入れ綿、布団用中綿などに用いても良く、これらの布帛は、混繊、混紡、混織、混編、交織、交編などを施した布帛も含まれる。また、前記糸条物よりなる紐、ロープ類でもよい。
【００２４】
これらの繊維構造物は、直接肌に触れる肌着、靴下、シャツ、ブラウスなどの衣料はもちろん、裏地、サポータ、タオル、ハンカチなどの衣料用副資材を始め、布団側地、シーツ類、毛布、布団用中綿などの建寝装用品用にも好ましく使用することができ、肌荒れを積極的に予防し、起こってしまった肌の抵抗力の低下を改善することができるものである。
【００２５】
さらに必要に応じて仕上げ加工剤、例えば、抗菌防臭加工剤などを添加または付着させてもよい。抗菌防臭加工剤としては、たとえば、キチン・キトサン、光触媒、ナノメーター銀、グリチルリチン酸、ウンデシレン酸モノグリセリド、ヒノキチオール、カテキンなどが挙げられる。これらを処理液中に混合させ同時に処理をしたり、または上記処理後これら仕上加工剤だけの処理液を作成し、繊維に含浸させ、乾熱処理によって付与することができる。
【００２６】
本発明の繊維構造物は、角質水分変化量が１０以上の性能を有することが好ましい。かかる角質水分変化量は次の式によって求められる。
【００２７】
角質水分変化量ΔＭ＝（Ｘ−Ｂ）／Ｂ×１００
（ここで、Ｘは着用２４時間後の角質水分率、Ｂは着用前の角質水分率を表す。）
繊維構造物を一定時間、皮膚の一部に当て、その前後の角質水分率を測定する。かかる角質水分変化量が１０未満であれば、十分な肌荒れ防止性能は得られにくい。
【実施例】
【００２８】
以下、実施例および比較例を用いて本発明をさらに具体的に説明する。
【００２９】
なお、実施例中に記載した各種性能は以下の方法により評価した。
【００３０】
［洗濯］
自動反転渦巻き式電気洗濯機（東芝（株）製；ＶＨ−１１５０と同性能のもの）に、４５ｃｍ×４５ｃｍの試験布５００ｇと、摂氏４０±２度の０．２％弱アルカリ性合成洗剤（ＪＩＳ Ｋ−３３７１弱アルカリ性・第１種）液２５リットルとを入れ、強条件で２５分間洗濯した。ついで、遠心脱水機で約３０秒間脱水後、常温水をオーバーフローさせながら１０分間すすぎを行った。その後、再度３０秒間脱水し、同条件で１０分間すすいだ。この方法を簡便法として、該処理１回を洗濯５回分とした。
【００３１】
各実施例においては、これを２回繰り返し洗濯１０回の試料とした。
【００３２】
［着用試験］
３名のパネラーを使用し、着用試験を行った。
【００３３】
着用試験は、試験布、洗濯１０回した試験布および常法での加工品をすね部に２４時間連続で添付し（入浴による未着用時間を含む）、添付前と添付２４時間着用後試験布をはずした直後のすね部について、角質水分率を測定し、肌荒れの有無を評価した。
【００３４】
［角質水分変化量］
角質水分率測定機（内外電機(株)製）を使用し、前記着用試験で試験布を添付したすね部のうち任意の５カ所ずつを測定し、それぞれの平均値を用いた。この結果に基づき下記式により変化量を求めた。
【００３５】
角質水分変化量ΔＭ＝（Ｘ−Ｂ）／Ｂ×１００
（ここで、Ｘは着用２４時間後の角質水分率、Ｂは着用前の角質水分率を表す。）
［肌荒れの有無］
マイクロビデオスコープ（（株）ハイロックス製）により、前記着用試験で試験布を添付したすね部を約１００倍に皮膚表面を拡大し、その状態を観察することによって肌荒れの有無を判定した。
【００３６】
［風合い］
生地を掴んだときの感触を、５；非常に柔らかい、４；柔らかい、３；やや硬い、２；硬い、１；非常に硬いの５段階で評価した。
【００３７】
［供試布］
８３デシテックス、３６フィラメントのポリエステルウーリー加工糸からなる肌着用編地を編成し、常法に従い精練、湯水洗し、次いで１３０℃で乾燥、１８０℃でピンテンターセットした。引き続き、液流染色機で染色し、１３０℃で乾燥、１７０℃でピンテンターセットして、ベージュの編物とし、供試布とした。
【００３８】
（実施例１）
スクワラン乳化分散剤（純分６０％）      １０ｇ／ｌ
ベントナイト                            ４ｇ／ｌ
上記混合液に試供布を浸漬し、マングルで絞り率１００％で絞り、１３０℃で２分間乾熱処理を行った後、１６０℃で１分間乾熱処理を行った。
【００３９】
得られた試験布の加工上がりと洗濯１０回後および常法での試供品について測定を行った。結果を表１に示す。
【００４０】
表１からわかる通り、親油性保湿剤およびベントナイトを付着させたものは、通常の８３デシテックス、３６フィラメントのポリエステルウーリー加工糸からなる肌着用編地からなるものに対し、肌の角質水分変化量が高く、肌荒れ防止性、風合いに優れ、また、洗濯耐久性を有することが明らかであった。
【００４１】
（実施例２）
ベントナイト、トリオレイン酸ポリオキシエチレンソルビタンでスクワランを乳化攪拌し、スクワラン３０％、ベントナイト２０％を含有する乳化物を作成した（加工剤Ａ）。
【００４２】
加工剤Ａ      １０ｇ／ｌ
上記処理液に試供布を浸漬し、マングルで絞り率１００％で絞り、１３０℃で２分間乾熱処理を行った後、１６０℃で１分間乾熱処理を行った。  得られた試験布の加工上がりと洗濯１０回後および常法での試供品について測定を行った。結果を表１に示す。
【００４３】
表１からわかる通り、親油性保湿剤およびベントナイトを付着させたものは、通常の８３デシテックス、３６フィラメントのポリエステルウーリー加工糸からなる肌着用編地からなるものに対し、肌の角質水分量が高く、肌荒れ防止性、風合いに優れ、また、洗濯耐久性を有することが明かであった。
【００４４】
（実施例３）
加工剤Ａ                                                ２０ｇ／ｌ
シリコーン樹脂（ＫＴ−７０１４、固形分４０％、高松油脂（株）製）
２ｇ／ｌ      上記混合液に試供布を浸漬し、マングルで絞り率１００％で絞り、１３０℃で２分間乾熱処理を行った後、１６０℃で１分間乾熱処理を行った。  得られた試験布の加工上がりと洗濯１０回後および常法での試供品について測定を行った。結果を表１に示す。
【００４５】
表１からわかる通り、親油性保湿剤およびベントナイトを付着させたものは、通常の８３デシテックス、３６フィラメントのポリエステルウーリー加工糸からなる肌着用編地からなるものに対し、肌の角質水分量が高く、肌荒れ防止性、風合いに優れ、また、洗濯耐久性を有することが明かであった。
【００４６】
（実施例４）
実施例２において、親油性保湿剤としてスクワランの代わりにコメヌカ油を含有した乳化物を作成した（加工剤Ｂ）。
【００４７】
加工剤Ｂ      ２０ｇ／ｌ
上記処理液に試供布を浸漬し、マングルで絞り率１００％で絞り、１３０℃で２分間乾熱処理を行った後、１６０℃で１分間乾熱処理を行った。  得られた試験布の加工上がりと洗濯１０回後および常法での試供品について測定を行った。結果を表１に示す。
【００４８】
表１からわかる通り、親油性保湿剤およびベントナイトを付着させたものは、通常の８３デシテックス、３６フィラメントのポリエステルウーリー加工糸からなる肌着用編地からなるものに対し、肌の角質水分量が高く、肌荒れ防止性、風合いに優れ、また、洗濯耐久性を有することが明かであった。
【００４９】
（実施例５）
実施例２において、親油性保湿剤としてスクワランの代わりに月見草油を含有した乳化物を作成した（加工剤Ｃ）。
【００５０】
加工剤Ｃ      ２０ｇ／ｌ
上記処理液に試供布を浸漬し、マングルで絞り率１００％で絞り、１３０℃で２分間乾熱処理を行った後、１６０℃で１分間乾熱処理を行った。  得られた試験布の加工上がりと洗濯１０回後および常法での試供品について測定を行った。結果を表１に示す。
【００５１】
表１からわかる通り、親油性保湿剤およびベントナイトを付着させたものは、通常の８３デシテックス、３６フィラメントのポリエステルウーリー加工糸からなる肌着用編地からなるものに対し、肌の角質水分量が高く、肌荒れ防止性、風合いに優れ、また、洗濯耐久性を有することが明かであった。
【００５２】
（比較例１）
実施例１において、親油性保湿剤としてスクワランのみを用いベントナイトを除く以外は全て同様の処理を施して試料を作成し、同様の着用評価を行った。
【００５３】
表１からわかる通り、親油性保湿剤であるスクワランのみを付着させたものは、通常の８３デシテックス、３６フィラメントのポリエステルウーリー加工糸からなる肌着用編地からなるものに対し、加工上がりは角質水分量も高く、肌荒れ防止性が確認されたものの、洗濯耐久性に欠けるものであった。また風合いについても柔軟性に欠ける結果であった。
【００５４】
（比較例２）
実施例１において、ベントナイトのみを用い、スクワランを除く以外は全て同様の処理を施して試料を作成し、同様の着用評価を行った。
【００５５】
表１からわかる通り、風合いは柔軟なものが得られたが、肌荒れ防止性は確認されず、通常の８３デシテックス、３６フィラメントのポリエステルウーリー加工糸からなる肌着用編地からなるものと同様の結果であった。
【００５６】
【表１】
2005350805.tif 000002
【００５７】
表１から明らかなように、比較例に比して、実施例のものは、肌の角質水分量が高く、肌荒れ防止性、風合いに優れ、また、洗濯耐久性を有することがわかる。